(57)【特許請求の範囲】
【請求項１】
粒子径が１０〜５００μｍで、表面全面にわたって光が照射された際に乱反射し得る複数の凸部を有する略球状の樹脂粒子であり、樹脂粒子１個につき１枚撮影した写真からの投影図から計測される、樹脂粒子の外周に存在する複数の凸部の数が、８個以上であり、外周に存在する複数の凸部の高さの平均値が、粒子径の２〜１０％であり、
前記表面に凸部を有する樹脂粒子が、ビニル系モノマー１００重量部及び非架橋アクリル系ポリマー１〜３０重量部に由来する重合体成分を含み、
前記ビニル系モノマーが、アクリル系モノマー又はスチレン系モノマーであり、
前記非架橋アクリル系ポリマーが、イソブチルメタクリレート重合体又はイソブチルメタクリレートとメタクリル酸メチルの共重合体である
ことを特徴とする表面に凸部を有する樹脂粒子。
【請求項２】
請求項１に記載の表面に凸部を有する樹脂粒子とバインダー樹脂と溶媒とを含む塗布用組成物。
【請求項３】
請求項１に記載の表面に凸部を有する樹脂粒子とバインダー樹脂とを含む塗布物。
【請求項４】
請求項１に記載の表面に凸部を有する樹脂粒子を含む外用剤。
【請求項５】
前記外用剤が、化粧料又は外用医薬品である請求項４に記載の外用剤。
【請求項６】
請求項１に記載の表面に凸部を有する樹脂粒子の製造方法であって、ビニル系モノマー１００重量部及び非架橋アクリル系ポリマー１〜３０重量部を界面活性剤の存在下で懸濁重合して樹脂粒子を得る工程を含み、前記界面活性剤が、炭素数４〜４０の直鎖状でエステル基を含んでいてもよい非反応性のリン酸化合物であることを特徴とする表面に凸部を有する樹脂粒子の製造方法。
【発明の詳細な説明】
【技術分野】
【０００１】
本発明は、表面に凸部を有する樹脂粒子及びその製造方法、それを用いた塗布用組成物、塗布物及び外用剤に関する。更に詳しくは、本発明は、光拡散性、つや消し効果、触感に優れた特性を有し、つや消し剤、化粧品、光拡散フィルム、光拡散板、防眩フィルム、ＬＥＤ照明カバー等への添加剤として有用な表面に凸部を有する樹脂粒子及びその製造方法、それを用いた塗布用組成物、塗布物及び外用剤に関する。
【背景技術】
【０００２】
一般的な球状の粒子とは異なり、特殊な形状を有する粒子は、光拡散性や触感等において特異な性質を有するため、塗料のつや消し剤、化粧品等の分野において、特殊な形状に起因する特異な性質を有する粒子の可能性が期待されている。更に、近年では、画像表示装置の分野において、光拡散板や光拡散フィルム、防眩フィルムといった用途でも多く使用されている。
【０００３】
特殊な形状を有する粒子としては、ラジカル重合可能な不飽和モノマーと重合体化合物からなる混合物をラジカル重合開始剤の存在下で懸濁重合させて得られる多孔質で表面が凹凸形状をした粒子が知られている（特許文献１参照）。
【先行技術文献】
【特許文献】
【０００４】
【特許文献１】特開平１０−７７０４号公報
【発明の概要】
【発明が解決しようとする課題】
【０００５】
しかし、特許文献１で開示される粒子は、凸部の割合（凸部の高さや数）が充分なものとは言えず、球形に近い形状をしているため、球状の粒子とは大きく異なると言えるほどの光拡散性等の光学特性を有していないことが分かった。
【課題を解決するための手段】
【０００６】
本発明の発明者は、粒子表面に所定の高さを有する凸部を所定個数有する樹脂粒子が、光拡散性等の光学特性に非常に優れていることを見出して本発明に至った。
【０００７】
かくして本発明によれば、粒子径が１０〜５００μｍで、表面全面にわたって光が照射された際に乱反射し得る複数の凸部を有する略球状の樹脂粒子であり、樹脂粒子１個につき１枚撮影した写真からの投影図から計測される、樹脂粒子の外周に存在する複数の凸部の数が、８個以上であり、外周に存在する複数の凸部の高さの平均値が、粒子径の２〜１０％であり、
前記表面に凸部を有する樹脂粒子が、ビニル系モノマー１００重量部及び非架橋アクリル系ポリマー１〜３０重量部に由来する重合体成分を含み、
前記ビニル系モノマーが、アクリル系モノマー又はスチレン系モノマーであり、
前記非架橋アクリル系ポリマーが、イソブチルメタクリレート重合体又はイソブチルメタクリレートとメタクリル酸メチルの共重合体である
ことを特徴とする表面に凸部を有する樹脂粒子が提供される。
【０００８】
また、本発明によれば、上記の表面に凸部を有する樹脂粒子の製造方法であって、ビニル系モノマー１００重量部及び非架橋アクリル系ポリマー１〜３０重量部を界面活性剤の存在下で懸濁重合して樹脂粒子を得る工程を含み、前記界面活性剤が、炭素数４〜４０の直鎖状でエステル基を含んでいてもよい非反応性のリン酸化合物であることを特徴とする表面に凸部を有する樹脂粒子の製造方法が提供される。
【発明の効果】
【０００９】
本発明による表面に凸部を有する樹脂粒子は、粒子径の２〜１０％と粒子径に対して大きな割合を占める高さの凸部を粒子表面に８個以上有するので、球状の粒子とは大きく異なる光拡散性等の光学特性を備えている。このような光拡散性を備える樹脂粒子は、塗料のつや消し剤、化粧品として、また、画像表示装置の光拡散板や光拡散フィルム、防眩フィルム、ＬＥＤ照明カバー等への添加剤として好適に用いることができる。
【００１０】
また、表面に凸部を有する樹脂粒子が、ビニル系モノマー１００重量部及び非架橋アクリル系ポリマー１〜３０重量部に由来する重合体成分を含む場合、光拡散性とともに透明性にも優れた樹脂粒子を実現することができる。
【００１１】
また、上記のビニル系モノマーが、アクリル系モノマー又はスチレン系モノマーである場合、更に光拡散性や透明性に優れた樹脂粒子が得られる。
【００１２】
また、非架橋アクリル系ポリマーが、イソブチルメタクリレート重合体又はイソブチルメタクリレートとメタクリル酸メチルの共重合体である場合、更に光拡散性や透明性に優れた樹脂粒子が得られる。
【００１３】
また、本発明による表面に凸部を有する樹脂粒子を用いた塗布用組成物は優れた光拡散性を有するため、この塗布用組成物による塗布物は、つや消し剤として好適に用いられる。
【００１４】
また、本発明による表面に凸部を有する樹脂粒子を用いた外用剤は、球状の樹脂粒子を用いた外用剤と比べて、多くの化粧料や外用医薬品を含有できるので、化粧料や外用医薬品の皮膚への浸透量及び浸透持続時間の改善が期待される。
【００１５】
また、本発明による表面に凸部を有する樹脂粒子の製造方法により、球状の粒子とは大きく異なる光拡散性等を有する、表面に凸部を有する樹脂粒子を製造することが可能となる。この製造方法により得られる表面に凸部を有する樹脂粒子は、塗料のつや消し剤、化粧品として、また、画像表示装置の光拡散板や光拡散フィルム、防眩フィルム、ＬＥＤ照明カバー等への添加剤として好適に用いることができる。
【図面の簡単な説明】
【００１６】
【図１】本発明の実施例１による樹脂粒子のＳＥＭ像である。
【図２】本発明の実施例２による樹脂粒子のＳＥＭ像である。
【図３】本発明の実施例３による樹脂粒子のＳＥＭ像である。
【図４】本発明の実施例４による樹脂粒子のＳＥＭ像である。
【図５】本発明の比較例１による樹脂粒子のＳＥＭ像である。
【図６】本発明の比較例２による樹脂粒子のＳＥＭ像である。
【図７】本発明の比較例３による樹脂粒子のＳＥＭ像である。
【図８】本発明の比較例４による樹脂粒子のＳＥＭ像である。
【図９】本発明の比較例５による樹脂粒子のＳＥＭ像である。
【図１０】本発明による樹脂粒子表面の凸部の数及び高さを測定する方法を説明する概略図である（概略図は、樹脂粒子の投影図を基にスケッチしたものである）。
【発明を実施するための形態】
【００１７】
本発明による表面に凸部を有する樹脂粒子（以下、単に樹脂粒子ともいう）は、粒子径が１０〜５００μｍで、表面全面にわたって光が照射された際に乱反射し得る複数の凸部を有する略球状の樹脂粒子である。樹脂粒子１個につき１枚撮影した写真からの投影図から計測される、樹脂粒子の外周に存在する複数の凸部の数が、８個以上であり、外周に存在する複数の凸部の高さの平均値が、粒子径の２〜１０％である。上記の高さ及び個数の凸部を有しないと、公知の表面に凹凸を有する球状の樹脂粒子と大きく異なる光学特性を期待できないからである。なお、樹脂粒子の外周に存在する複数の凸部の数及び高さの具体的な測定方法については、実施例で説明する。
【００１８】
本発明による表面に凸部を有する樹脂粒子は、従来の粒子、例えば、表面は凹凸状ではあるが全体的な形状は球状の粒子と比べて、優れた光拡散性を有している。このような光拡散性については、バインダー樹脂に本発明の樹脂粒子を分散させて得られた光学フィルムのヘイズ及び全光線透過率を測定することにより評価される。詳細については実施例で説明する。
【００１９】
樹脂粒子は、ビニル系モノマー及び非架橋アクリル系ポリマーに由来する重合体成分を含んでいてもよい。
ビニル系モノマーとしては、例えば、アクリル酸メチル、メタクリル酸メチル、アクリル酸エチル、メタクリル酸エチル、アクリル酸ブチル、メタクリル酸ブチル、アクリル酸２ーエチルヘキシル、メタクリル酸２ーエチルヘキシル、アクリル酸ステアリル、メタクリル酸ステアリル等の（メタ）アクリル酸エステル誘導体等、スチレン、α―メチルスチレン、ビニルトルエン、クロロスチレン等が挙げられる。これらは単独で用いても、あるいは２種以上を併用してもよい。
ビニル系モノマーとしては、非架橋アクリル系ポリマーに用いられているモノマー以外のモノマーを用いることが好ましい。
【００２０】
ビニル系モノマーには、架橋性ビニル系モノマーが使用されてもよい。架橋性ビニル系モノマーとしては、重合性の二重結合を２個以上有するものを使用することができる。例えば、ジビニルベンゼン、ジビニルナフタレン及びそれらの誘導体等の芳香族ジビニル化合物、エチレングリコールジメタクリレート、ジエチレングリコールジメタクリレート、トリエチレングリコールトリアクリレート、トリメチロールプロパントリアクリレート等のジエチレン性カルボン酸エステル、Ｎ ， Ｎ ジビニルアニリン、ジビニルエーテル、ジビニルスルファイト等のジビニル化合物ならびにビニル基を３ 個以上有する化合物等を単独で又は複数を混合して用いることができる。
【００２１】
架橋性ビニル系モノマーの使用量は、モノマー混合物１００重量部に対して、３〜２０重量部が好ましい。より好ましくは、５〜１０重量部である。架橋性ビニル系モノマーの使用量が３重量部未満だと、溶剤に溶解してしまい、塗料物としての役割を果たせない場合がある。一方、２０重量部を超えると、樹脂粒子の表面に凸部が形成されない場合がある。
【００２２】
非架橋アクリル系ポリマーとしては、イソブチルメタクリレート重合体もしくはイソブチルメタクリレートとメタクリル酸メチルの共重合体が好ましい。
非架橋アクリル系ポリマーの使用量は、ビニル系モノマー１００重量部に対して１〜３０重量部であることが好ましい。より好ましくは、５〜２０重量部である。１重量部未満だと、相分離が起こらず、凸部が形成されない場合がある。一方、３０重量部を超えると、非架橋アクリル系ポリマーがモノマーに溶解しない場合がある。
【００２３】
樹脂粒子を得るための重合性組成物を重合する方法としては、公知の重合方法、例えば懸濁重合法、乳化重合法、分散重合法等を用いることができる。以下懸濁重合法による樹脂粒子の製造方法の一例について説明するが、本発明は、この製造方法のみに限定されるものではない。
【００２４】
モノマー相用混和物と水相とをそれぞれ別容器にて所定配合に調整する。ビニル系モノマーに非架橋アクリルポリマーを溶解し、任意の非反応性の界面活性剤を加え、ミキサー、ホモジナイザーを用いて混合・分散する。その後、任意の架橋性ビニル系モノマー及び重合開始剤を加え、モノマー相用混和物とする。
また、他方で、水性媒体に分散安定剤、水系媒体用界面活性剤を所定の割合で加え混合攪拌することにより水相を得る。なお、水性媒体としては、水、又は水と水溶性溶媒（例えば、メタノール、エタノール、イソプロピルアルコール等の低級アルコール）との混合物が挙げられる。廃液処理の観点からは、水が好ましい。ここで、モノマー相用混和物１００重量部に対して、水相を１００〜１０００重量部とするのが好ましい。このときに用いる混合攪拌手段として、一般的なミキサー、ホモジナイザーを用いることができる。全体的に均一となるように混合攪拌する。
【００２５】
上記の手順で調整された水相に、モノマー相用混和物を注入し、ホモジナイザー等で混合攪拌し懸濁液（水相／モノマー相／水相エマルジョン）を得る。このとき、攪拌手段としてホモジナイザーを用いることにより、攪拌時間、回転数等の攪拌条件を変化させてモノマー相の粒子サイズを決定することができる。
【００２６】
上記により得られた懸濁液をオートクレーブ等の加温装置に導入し、攪拌しつつ、加温してモノマー相の重合を行う。このようにして得られた重合物をろ過し、ろ過物を水洗した後乾燥し、樹脂粒子を得ることができる。また、水洗前に分散安定剤を除去することも可能である。
【００２７】
重合開始剤には油溶性重合開始剤を用いることが好ましい。油溶性重合開始剤としては、例えば、過酸化ベンゾイル、過酸化ラウロイル、オルソクロロ過酸化ベンゾイル、オルソメトキシ過酸化ベンゾイル、３，５，５−トリメチルヘキサノイルパーオキサイド、ｔ−ブチルパーオキシ−２−エチルヘキサノエート、ジ−ｔ−ブチルパーオキサイド等の有機過酸化物、アゾビスイソブチロニトリル、アゾビスシクロヘキサカルボニトリル、アゾビス（２，４−ジメチルベレロニトリル）等のアゾ系化合物が挙げられる。
【００２８】
分散安定剤としては、ポリマーの懸濁重合に一般的に用いられるものであれば、特に限定されないが、例えば、メチルセルロース、ヒドロキシエチルセルロース、ポリビニルアルコール等の水溶性高分子、第三リン酸カルシウム、水酸化マグネシウム、ピロリン酸マグネシウム、硫酸バリウム、炭酸カルシウム、シリカ等の難水溶性無機塩を用いることができる。分散安定剤は、モノマー相用混和物１００重量部に対し０．１〜２０．０重量部の割合で水性媒体に配合されることが好ましい。
【００２９】
界面活性剤としては、炭素数４〜４０の直鎖状で非反応性のリン酸化合物を用いる。このリン酸化合物は、エステル基を含んでいてもよい。界面活性剤は、ラウリルリン酸のような炭素数が６以上のものが好ましい。界面活性剤の使用量は、ビニル系モノマー１００重量部に対して０．０１〜１０重量部が好ましい。
【００３０】
懸濁重合の際、目的とする樹脂粒子以外の新たな微粒子の発生を抑制する目的で、水溶性の重合禁止剤が用いられてもよい。水溶性重合禁止剤としては、亜硝酸塩類、亜硫酸塩類、ハイドロキノン類、アスコルビン酸類等が挙げられる。重合禁止剤の使用量は、水性媒体１００重量部に対して０．０１〜０．１重量部が好ましい。
【００３１】
重合温度は３０〜１００℃にするのが好ましい。より好ましくは、４０〜８０℃である。そして、この重合温度を保持する時間としては、０．１〜２０時間が好ましい。
この重合体粒子を水性媒体から吸引ろ過、遠心脱水、遠心分離、加圧脱水等の方法により含水ケーキを水洗し、乾燥する工程を経て、目的とする樹脂粒子が得られる。
【００３２】
本発明の樹脂粒子は、バインダー樹脂に分散して、透明な基材樹脂上に成形すること等により、バックライト式液晶ディスプレイパネルの光拡散フィルムや導光板等の光拡散性樹脂成形体として用いることができる。透明な基材樹脂としては、ポリメチルメタクリレート、ポリスチレン、メチルメタクリレート− スチレン共重合体、ポリカーボネート、ポリ塩化ビニル、ノルボルネン系重合体、ビニル脂環式炭化水素重合体等が好適に用いられる。
【００３３】
なお、本発明の効果を損なわない範囲で、光拡散性樹脂成形体の成形加工や使用の態様に応じて、通常用いられるような各種配合剤を用いてもよい。例えば、光の透過性や拡散性等を必要としない用途に用いる場合には、顔料等を加えてもよい。
【００３４】
本発明の樹脂粒子を用いて光拡散フィルムを形成する場合には、光拡散性能と光の透過性能との関係から、バインダー樹脂に対する樹脂粒子の含有量は１０〜５００重量％が好ましい。樹脂粒子の含有量が１０重量％未満の場合だと、充分な光拡散性能を有しないことがある。一方、５００重量％を超えると、それ以上光拡散性を向上できず、逆に光透過性能を低下させることや、フィルムへ均一に塗装することが困難となることや、フィルムから樹脂粒子が脱落し易くなることがある。
【００３５】
また、本発明の樹脂粒子を用いて導光板を形成する場合には、バインダー樹脂に対する樹脂粒子の含有量は０．０５〜０．５重量％が好ましい。樹脂粒子の含有量が０．０５重量％未満の場合だと、光透過性が高くなりすぎて導光板に求められる光拡散性を備えられない場合がある。一方、０．５重量％を超えると、光拡散性が高くなりすぎて導光距離が短くなる場合がある。
【００３６】
光拡散板や導光板は、コータ等による塗布法の他に、基材樹脂と樹脂粒子とを、一軸押し出し機、二軸押し出し機等の一般的な樹脂混練手段を用いて混練して、該混練後の樹脂組成物をＴダイやロールユニットを介して板状に成形することにより、または、射出成形機やプレス成形機等を用いて成形することにより得ることもできる。
【００３７】
本発明による樹脂粒子を用いて得られた光拡散フィルムのヘイズ値は、好ましくは８５％以上、より好ましくは９０％以上、更に好ましくは９５％以上である。なお、ヘイズ値は、日本電色工業社製  ＮＤＨ−２０００を使用してＪＩＳＫ７１３６に準拠した測定法、又は日本電色工業社製  ＮＤＨ−１００１ＤＰを使用してＪＩＳＫ７１０５に準拠した測定法等により測定できる。
【００３８】
また、本発明の樹脂粒子を用いて得られる塗料（塗布用組成物）は、光拡散性塗料やつや消し塗料として好適に用いることができる。光拡散性塗料やつや消し塗料には、所望の効果を得るために、平均粒子径１０〜５０μｍの樹脂粒子を用いることが好ましい。樹脂粒子の使用量は、バインダー樹脂及び樹脂粒子の合計に対して、光拡散性塗料の場合は５〜７０重量％が、つや消し塗料の場合は１０〜３０重量％が好ましい。
【００３９】
また、塗料には、所望の粘度を付与するための溶媒（例えば、水やトルエン、酢酸ブチル、メチルエチルケトン、イソプロピルアルコール等の有機溶媒）が含まれている。溶媒は、通常、樹脂粒子１００重量部に対して１００〜１０００重量部含まれている。更に、塗布用組成物を基材上に塗布・乾燥させることにより、塗布物が得られる。基材は特に限定されない。塗布物の厚さは、所望の性質に応じて適宜設定できる。厚膜の塗布物を得たい場合には、重ね塗りも可能である。
【００４０】
更に、本発明の樹脂粒子は、外用剤の原料としても使用できる。外用剤における樹脂粒子の含有量は、外用剤の種類に応じて適宜設定できるが、０．１〜５０重量％が好ましく、０．２〜３０重量％が更に好ましい。
外用剤全量に対する樹脂粒子の含有量が０．１重量％を下回ると、樹脂粒子の含有による明確な効果が認められないことがある。また、樹脂粒子の含有量が５０重量％を上回ると、含有量の増加に見合った顕著な効果が認められないことがあるため、生産コスト上好ましくない。
【００４１】
外用剤としては、例えば化粧料、外用医薬品等が挙げられる。
化粧料としては、上記樹脂粒子の含有により、上記効果を奏するものであれば特に限定されず、例えばプレシェーブローション、ボディローション、化粧水、クリーム、乳液、ボディシャンプー、制汗剤等の液系のものや、石鹸、スクラブ洗顔料等の洗浄用化粧品、パック類、ひげ剃り用クリーム、おしろい類、ファンデーション、口紅、リップクリーム、頬紅、眉目化粧品、マニキュア化粧品、洗髪用化粧品、染毛料、整髪料、芳香性化粧品、歯磨き、浴用剤、日焼け止め製品、サンタン製品、ボディーパウダー、ベビーパウダー等のボディー用のものが挙げられる。
外用医薬品としては、皮膚に適用するものであれば特に制限されず、例えば、医薬用クリーム、軟膏、医薬用乳剤、医薬用ローション等が挙げられる。
【００４２】
また、これらの外用剤には、本発明の効果を損なわない範囲で、一般に用いられている添加物を目的に応じて配合できる。そのような添加剤としては、例えば水、低級アルコール、油脂及びロウ類、炭化水素、高級脂肪酸、高級アルコール、ステロール、脂肪酸エステル、金属石鹸、保湿剤、界面活性剤、高分子化合物、色材原料、香料、防腐・殺菌剤、酸化防止剤、紫外線吸収剤、シリコン系粒子、ポリスチレン粒子等のその他の樹脂粒子、特殊配合添加物等が挙げられる。
【実施例】
【００４３】
以下、本発明を実施例により具体的に説明するが、本発明はこれらに限定されるものではない。
【００４４】
まず、平均粒子径の測定方法、平均分子量の測定方法、樹脂粒子表面の観察方法、樹脂粒子の凸部の個数、高さ及び長さの測定方法、光拡散フィルムの評価方法について説明する。
【００４５】
（平均粒子径の測定方法）
樹脂粒子０．１ｇとノニオン系界面活性剤（花王社製：レオドールＴＷ−Ｌ１２０）０．３％水溶液１０ｍｌを試験管に投入する。これをタッチミキサー（ヤマト科学社製：ＴＯＵＣＨＭＩＸＥＲ  ＭＴ−３１）及び超音波洗浄器（ＵＬＴＲＡＳＯＮＩＣ  ＣＬＥＡＮＥＲ  ＶＳ−１５０）を用いて予備分散させる。これを本体備え付けのＩＳＯＴＯＮＩＩ（ベックマンコールター社製：測定用電解液）を満たしたビーカー中に、緩く撹拌しながらスポイドで滴下して、本体画面の濃度計の示度を１０％前後に合わせる。次に、コールターマルチサイザーＩＩＩ（ベックマンコールター社製：測定装置）本体にアパチャーをセットし、Ｃｕｒｒｅｎｔ、Ｇａｉｎ、Ｐｏｌａｒｉｔｙをアパチャーサイズに合わせた所定の条件で測定を行う。測定中は気泡が入らない程度にビーカー内を緩く撹拌しておき、樹脂粒子を１０万個測定した点で測定を終了する。体積加重の平均径（体積％モードの算術平均径：体積メヂアン径）を樹脂粒子の平均粒子径として算出する。使用するアパチャーの細孔径サイズは、２８０μｍのものを用いる。
【００４６】
（平均分子量の測定方法）
平均分子量（Ｍｗ）の測定方法は、ゲルパーミエーションクロマトグラフィー（ＧＰＣ）を用いて行われる。なお、平均分子量はポリスチレン（ＰＳ）換算重量平均分子量を意味する。具体的には以下のようにして測定する。
試料５０ｍｇをテトラヒドロフラン（ＴＨＦ）１０ミリリットルに溶解させ、非水系０．４５μｍのクロマトディスクで濾過した上でクロマトグラフを用いて測定する。クロマトグラフの条件は下記の通りとする。
液体クロマトグラフ：東ソー社製、商品名「ゲルパーミエーションクロマトグラフ  ＨＬＣ−８０２０」
カラム：東ソー社製、商品名「ＴＳＫｇｅｌ  ＧＭＨ−ＸＬ−Ｌ」φ７．８ｍｍ×３０ｃｍ×２本
カラム温度：４０℃
キャリアーガス：テトラヒドロフラン（ＴＨＦ）
キャリアーガス流量：１ミリリットル／分
注入・ポンプ温度：３５℃
検出：ＲＩ
注入量：１００マイクロリットル
検量線用標準ポリスチレン：昭和電工社製、商品名「ｓｈｏｄｅｘ」重量平均分子量：１０３００００と東ソー社製、重量平均分子量：５４８００００、３８４００００、３５５０００、１０２０００、３７９００、９１００、２６３０、８７０
【００４７】
（粒子表面の凸部の観察方法）
走査型電子顕微鏡（日本電子社製：ＪＳＭ−６３６０ＬＶ）を用いて、倍率５００〜５０００倍で任意の樹脂粒子を観察して、樹脂粒子表面の凹凸の有無を観察する。
【００４８】
（粒子表面の凸部の数、凸部の高さ及び長さの測定方法）
まず、１個の樹脂粒子につき１枚撮影したＳＥＭ像を基に投影図を作成する。
次に、投影図から樹脂粒子外周の凸部を認定する。具体的には、隣り合う凸部（と認められる箇所）の間の窪んだ箇所を凸部の基点と認定する。次に、隣り合う基点と基点の間を直線で結んでいく。基点間を直線で結ぶ作業が終了すると、図１０のスケッチに示すようなイメージになる。
図１０の数字を付した部分（基点間を結ぶ直線の上方にある曲線部分）を凸部と認定する。上記により認定した凸部の個数（図１０では、(1)〜(9)の９個）を「凸部の個数」とする。「凸部の長さ」は、基点間を結ぶ直線の長さの（各直線の）平均値とする。「凸部の高さ」は、各凸部（曲線上）から、基点間を結ぶ直線上へ至る垂線の長さの最大値の（各凸部の）平均値とする。これを任意の１０個の樹脂粒子について測定し、それぞれの平均値の平均値を、凸部の数、凸部の高さ及び凸部の長さとする。
【００４９】
（光拡散フィルムの評価方法）
光拡散フィルムは、全光線透過率及びヘイズにより評価する。全光線透過率は、ＪＩＳＫ７３６１により測定される。また、ヘイズは、ＪＩＳＫ７１３６により測定される。なお、測定には日本電色工業社製ＮＨＤ−２０００を使用する。
【００５０】
実施例及び比較例で用いる非架橋アクリル系ポリマー１〜３を製造する。
（非架橋アクリル系ポリマー１の製造）
内容積５Ｌのオートクレーブに、水１０００ｇ、懸濁安定剤としての第３リン酸カルシウム４０ｇ、界面活性剤としてのラウリル硫酸ナトリウム０．１ｇを仕込み水相とした。メタクリル酸イソブチル５００ｇ、重合開始剤としてのアゾビスバレロニトリル１．０ｇ、分子量調整剤としてのノルマルドデシルメルカプタン１．０ｇをモノマー相として、先程の水相に添加して混合液とした。混合液を高速攪拌機（特殊機化工業社製：ＴＫホモミキサー）により高速で攪拌を行うことにより、混合液中に微小液滴が形成された。微小液滴を含む混合液を５０℃で５時間加熱攪拌を行ったところ、混合液中に粒子が形成された。上記混合液に塩酸を加え懸濁安定剤を分解した後、水により洗浄を行った。洗浄後、遠心脱水を行うことにより粒子が得られた。得られた固体粒子を６０℃で１０時間真空乾燥を行った。平均粒子径５０μｍ、平均分子量３０万の粒子を得た。これを非架橋アクリル系ポリマー１とする。
【００５１】
（非架橋アクリル系ポリマー２の製造）
内容積５Ｌのオートクレーブに、水１０００ｇ、懸濁安定剤としての第３リン酸カルシウム４０ｇ、界面活性剤としてのラウリル硫酸ナトリウム０．１ｇを仕込み水相とした。メタクリル酸イソブチル５００ｇ、重合開始剤としてのアゾビスバレロニトリル１．０ｇ、分子量調整剤としてのノルマルドデシルメルカプタン０．５ｇをモノマー相として、先程の水相に添加して混合液とした。混合液を高速攪拌機（特殊機化工業社製：ＴＫホモミキサー）により高速で攪拌を行うことにより、混合液中に微小液滴が形成された。微小液滴を含む混合液を５０℃で５時間加熱攪拌を行ったところ、混合液中に粒子が形成された。上記混合液に塩酸を加え懸濁安定剤を分解した後、水により洗浄を行った。洗浄後、遠心脱水を行うことにより粒子が得られた。得られた固体粒子を６０℃で１０時間真空乾燥を行った。平均粒子径５０μｍ、平均分子量６０万の粒子を得た。これを非架橋アクリル系ポリマー２とする。
【００５２】
（非架橋アクリル系ポリマー３の製造）
内容積５Ｌのオートクレーブに、水１０００ｇ、懸濁安定剤としての第３リン酸カルシウム４０ｇ、界面活性剤としてのラウリル硫酸ナトリウム０．１ｇを仕込み水相とした。メタクリル酸イソブチル４２５ｇ、メタクリル酸メチル７５ｇ、重合開始剤としてのアゾビスバレロニトリル１．０ｇ、分子量調整剤としてのノルマルドデシルメルカプタン０．５ｇをモノマー相として、先程の水相に添加して混合液とした。混合液を高速攪拌機（特殊機化工業社製：ＴＫホモミキサー）により高速で攪拌を行うことにより、混合液中に微小液滴が形成された。微小液滴を含む混合液を５０℃で５時間加熱攪拌を行ったところ、混合液中に粒子が形成された。上記混合液に塩酸を加え懸濁安定剤を分解した後、水により洗浄を行った。洗浄後、遠心脱水を行うことにより粒子が得られた。得られた固体粒子を６０℃で１０時間真空乾燥を行った。平均粒子径５０μｍ、平均分子量６０万の粒子を得た。これを非架橋アクリル系ポリマー３とする。
【００５３】
（実施例１）
（ａ−１）樹脂粒子の製造
内容積５Ｌのオートクレーブに、水１０００ｇ、懸濁安定剤としての第３リン酸カルシウム４０ｇを仕込み水相とした。２５ｇの非架橋アクリル系ポリマー２をメタクリル酸メチル４５０ｇに溶解させ、そこにエチレングリコールジメタクリレート（三菱レイヨン社製：ライトエステルＥＧ）５０ｇ、重合開始剤としてのアゾビスバレロニトリル１．０ｇ、ラウリルリン酸０．４ｇを加え高速攪拌機にて攪拌し、これをモノマー相とした。先程の水相にモノマー相を添加して混合液とした。混合液を高速攪拌機（特殊機化工業社製：ＴＫホモミキサー）により高速で攪拌を行うことにより、混合液中に微小液滴が形成された。微小液滴を含む混合液を５０℃で５時間加熱攪拌を行ったところ、混合液中に粒子が形成された。上記混合液に塩酸を加え懸濁安定剤を分解した後、水により洗浄を行った。洗浄後、遠心脱水を行うことにより粒子が得られた。得られた固体粒子を６０℃で１０時間真空乾燥を行った。
【００５４】
（ｂ−１）樹脂粒子の状態
得られた樹脂粒子の平均粒子径は、４０μｍであった。走査型電子顕微鏡（ＳＥＭ）で樹脂粒子を観察したところ、図１のとおり、表面に大きな瘤状の凸部を多数有する（球形とはかけ離れた形状をした）粒子であった。投影図による凸部の数、高さ及び長さの測定を行ったところ、凸部の数は９個、高さは１．５μｍ、長さは６．４μｍであった。
【００５５】
（実施例２）
（ａ−２）樹脂粒子の製造
ラウリルリン酸を０．２５ｇとしたことを除き、実施例１と同様の操作で樹脂粒子を得た。
【００５６】
（ｂ−２）樹脂粒子の状態
得られた樹脂粒子の平均粒子径は、４０μｍであった。走査型電子顕微鏡（ＳＥＭ）で樹脂粒子を観察したところ、図２のとおり、表面に大きな瘤状の凸部を多数有する（球形とはかけ離れた形状をした）粒子であった。投影図による凸部の数、高さ及び長さの測定を行ったところ、凸部の数は１０個、高さは１．８μｍ、長さは６．２μｍであった。
【００５７】
（実施例３）
（ａ−３）樹脂粒子の製造
ラウリルリン酸を０．５ｇとしたことを除き、実施例１と同様の操作で樹脂粒子を得た。
【００５８】
（ｂ−３）樹脂粒子の状態
得られた樹脂粒子の平均粒子径は、４０μｍであった。走査型電子顕微鏡（ＳＥＭ）で樹脂粒子を観察したところ、図３のとおり、表面に大きな瘤状の凸部を多数有する（球形とはかけ離れた形状をした）粒子であった。投影図による凸部の数、高さ及び長さの測定を行ったところ、凸部の数は１２個、高さは１．４μｍ、長さは５．３μｍであった。
【００５９】
（実施例４）
（ａ−４）樹脂粒子の製造
非架橋アクリル系ポリマー２に替えて非架橋アクリル系ポリマー１を用いたことを除き、実施例１と同様の操作で樹脂粒子を得た。
【００６０】
（ｂ−４）樹脂粒子の状態
得られた樹脂粒子の平均粒子径は、４０μｍであった。走査型電子顕微鏡（ＳＥＭ）で樹脂粒子を観察したところ、図４のとおり、表面に大きな瘤状の凸部を多数有する（球形とはかけ離れた形状をした）粒子であった。投影図による凸部の数、高さ及び長さの測定を行ったところ、凸部の数は９個、高さは１．９μｍ、長さは６．９μｍであった。
【００６１】
（実施例５）
（ａ−５）樹脂粒子の製造
メタクリル酸メチルに替えてスチレンを、エチレングリコールジメタクリレートに替えてジビニルベンゼンを用いたことを除き、実施例１と同様の操作で樹脂粒子を得た。
【００６２】
（ｂ−５）樹脂粒子の状態
得られた樹脂粒子の平均粒子径は、７０μｍであった。走査型電子顕微鏡（ＳＥＭ）で樹脂粒子を観察したところ、表面に大きな瘤状の凸部を多数有する（球形とはかけ離れた形状をした）粒子であった。投影図による凸部の数、高さ及び長さの測定を行ったところ、凸部の数は９個、高さは１．５μｍ、長さは６．４μｍであった。
【００６３】
（実施例６）
（ａ−６）樹脂粒子の製造
メタクリル酸メチルに替えてスチレンを、非架橋アクリル系ポリマー２に替えて非架橋アクリル系ポリマー３を、エチレングリコールジメタクリレートに替えてジビニルベンゼンを用いたことを除き、実施例１と同様の操作で樹脂粒子を得た。
【００６４】
（ｂ−６）樹脂粒子の状態
得られた樹脂粒子の平均粒子径は、７０μｍであった。走査型電子顕微鏡（ＳＥＭ）で樹脂粒子を観察したところ、表面に大きな瘤状の凸部を多数有する（球形とはかけ離れた形状をした）粒子であった。投影図による凸部の数、高さ及び長さの測定を行ったところ、凸部の数は９個、高さは１．６μｍ、長さは６．２μｍであった。
【００６５】
（比較例１）
（ａ−７）樹脂粒子の製造
ラウリルリン酸に替えて、エチレンオキサイド変性リン酸アクリレート（日本化薬社製：ＫＡＹＡＭＥＲ  ＰＭ−２１）を用いたことを除き、実施例１と同様の操作で樹脂粒子を得た。
【００６６】
（ｂ−７）樹脂粒子の状態
得られた樹脂粒子の平均粒子径は、４０μｍであった。走査型電子顕微鏡（ＳＥＭ）で樹脂粒子を観察したところ、図５のとおり、表面がところどころ窪んでいるものの、滑らかで球形に近い形状をした粒子であった。投影図による凸部の数、高さ及び長さの測定を試みたが、凸部と認められるものはなかった。
【００６７】
（比較例２）
（ａ−８）樹脂粒子の製造
水相としてラウリル硫酸ナトリウム０．１２ｇを更に加え、且つモノマー相としてラウリルリン酸を加えなかったことを除き、実施例１と同様の操作で樹脂粒子を得た。
【００６８】
（ｂ−８）樹脂粒子の状態
得られた樹脂粒子の平均粒子径は、４０μｍであった。走査型電子顕微鏡（ＳＥＭ）で樹脂粒子を観察したところ、図６のとおり、表面に泡状の細かい凸部が多数形成されていた。凸部の一つひとつが小さいため、粒子は球形に近い形状であった。投影図による凸部の数の測定を試みたが、凸部は多数あり、正確に数えることができなかった。また、凸部の高さが粒子径の２％を超えるものはなかった。
【００６９】
（比較例３）
（ａ−９）樹脂粒子の製造
水相としてラウリル硫酸ナトリウム０．１２ｇを更に加え、且つモノマー相として非架橋アクリル系ポリマー及びラウリルリン酸を加えなかったことを除き、実施例１と同様の操作で樹脂粒子を得た。
【００７０】
（ｂ−９）樹脂粒子の状態
得られた樹脂粒子の平均粒子径は、４０μｍであった。走査型電子顕微鏡（ＳＥＭ）で樹脂粒子を観察したところ、図７のとおり、表面に小さく浅い窪みが多数見られるものの、球状の粒子と言えるものであった。また、乳化物が少々付着していた。投影図による凸部の数、高さ及び長さの測定を試みたが、凸部と認められるものはなかった。
【００７１】
（比較例４）
（ａ−１０）樹脂粒子の製造
メタクリル酸メチルの量を３５０ｇとし、非架橋アクリル系ポリマー２に替えて非架橋アクリル系ポリマー１を用い、エチレングリコールジメタクリレートの量を１５０ｇとしたことを除き、実施例１と同様の操作で樹脂粒子を得た。
【００７２】
（ｂ−１０）樹脂粒子の状態
得られた樹脂粒子の平均粒子径は、４０μｍであった。走査型電子顕微鏡（ＳＥＭ）で樹脂粒子を観察したところ、図８のとおり、表面にところどころ小さな窪みが見られるものの、球状の粒子と言えるものであった。また、細かい乳化物が少々付着していた。投影図による凸部の数、高さ及び長さの測定を試みたが、凸部と認められるものはなかった。
【００７３】
（比較例５）
（ａ−１１）樹脂粒子の製造
メタクリル酸メチルに替えてメタクリル酸イソブチルを用いたことを除き、実施例１と同様の操作で樹脂粒子を得た。
【００７４】
（ｂ−１１）樹脂粒子の状態
得られた樹脂粒子の平均粒子径は、４０μｍであった。走査型電子顕微鏡（ＳＥＭ）で樹脂粒子を観察したところ、図９のとおり、ゴルフボールのように表面に多数の小さく浅い窪みが見られるものの、球状の粒子と言えるものであった。また、乳化物が少々付着していた。投影図による凸部の数、高さ及び長さの測定を試みたが、凸部と認められるものはなかった。
実施例１〜６及び比較例１〜５の結果について、表１にまとめて示す。
【００７５】
【表１】
0005613431.tif 000002
ＭＭＡ：メタクリル酸メチル
Ｓｔ：スチレン
ＩＢＭＡ：メタクリル酸イソブチル
ポリマー１：非架橋アクリル系ポリマー１
ポリマー２：非架橋アクリル系ポリマー２
ポリマー３：非架橋アクリル系ポリマー３
【００７６】
比較例１〜３は、炭素数４〜４０の直鎖状で非反応性のリン酸化合物を使用しなかったことが原因だと考えられる。
比較例４は、アクリル系モノマーの割合が少なかったことが原因だと考えられる。
比較例５は、メタクリル酸メチルの替わりにメタクリル酸イソブチルを使用したことが原因だと考えられる。
【００７７】
実施例１、実施例２、比較例１及び比較例３で得られた樹脂粒子を用いて、光学フィルムを作成した。
【００７８】
（実施例７）
実施例１で得られた樹脂粒子２８０重量部に、アクリル系バインダー（三菱レイヨン社製：ダイヤナールＬＲ−１０２）１４０重量部を混ぜ、溶剤としてトルエンとメチルエチルケトンを１：１で混合した溶液を２６０重量部添加した。これを遠心攪拌機により３分間攪拌を行い、３時間放置した。その後、硬化剤（旭化成ケミカルズ社製：デュラネートＴＫＡ−１００）３０重量部を添加して、再び遠心攪拌機により３分間攪拌を行った。攪拌して得られた溶液を、ＰＥＴフィルム上に２００μｍのコーターを用いて塗布した。塗布後のフィルムを７０℃に保たれた乾燥機にて１時間乾燥を行い、光学フィルムを得た。
この光学フィルムの光学特性評価を行うためにヘイズメーター（日本電色社製）を使用し、ヘイズおよび全光線透過率を測定した。
ヘイズは、９５．８％であり、全光線透過率は、７８．３％であった。
【００７９】
（実施例８）
実施例１で得られた樹脂粒子に替えて実施例２で得られた樹脂粒子を用いたことを除き、実施例７と同様の操作で光学フィルムを得た。得られた光学フィルムのヘイズおよび全光線透過率を測定した。
ヘイズは、９６．３％であり、全光線透過率は、７８．１％であった。
【００８０】
（比較例６）
実施例１で得られた樹脂粒子に替えて比較例１で得られた樹脂粒子を用いたことを除き、実施例７と同様の操作で光学フィルムを得た。得られた光学フィルムのヘイズおよび全光線透過率を測定した。
ヘイズは、９２．３％であり、全光線透過率は、８０．１％であった。
【００８１】
（比較例７）
実施例１で得られた樹脂粒子に替えて比較例３で得られた樹脂粒子を用いたことを除き、実施例７と同様の操作で光学フィルムを得た。得られた光学フィルムのヘイズおよび全光線透過率を測定した。
ヘイズは、９１．１％であり、全光線透過率は、８１．１％であった。
実施例７〜８及び比較例６〜７の結果について、表２にまとめて示す。
【００８２】
【表２】
0005613431.tif 000003
【００８３】
実施例７、実施例８、比較例６及び比較例７の結果から、表面に所定の個数及び高さの凸部が形成された樹脂粒子を用いた光学フィルムの方が、光拡散性に優れていることが分かった。
【００８４】
（外用剤の作製）
本発明の実施例１で得られた樹脂粒子を用いて外用剤（パウンダーファンデーション）を以下のとおり作製した。これを実施例９として示す。
【００８５】
（実施例９）
パウダーファンデーションの製造
（成分及び配合量）
実施例１で得られた樹脂粒子          １０．０重量部
赤色酸化鉄                            ３．０重量部
黄色酸化鉄                            ２．５重量部
黒色酸化鉄                            ０．５重量部
酸化チタン                          １０．０重量部
マイカ                              ２０．０重量部
タルク                              ４４．０重量部
流動パラフィン                        ５．０重量部
ミリスチン酸オクチルドデシル          ２．５重量部
ワセリン                              ２．５重量部
防腐剤                                        適量
香料                                          適量
（製造方法）
樹脂粒子、赤色酸化鉄、黄色酸化鉄、黒色酸化鉄、酸化チタン、マイカ、タルクをヘンシェルミキサーで混合し、これに流動パラフィン、ミリスチン酸オクチルドデシル、ワセリン及び防腐剤を混合溶解したものを加えて均一に混合した。更に、香料を加えて混合した後、粉砕して篩いに通過させた。通過させたものを、金皿に圧縮成形することによって、パウダーファンデーションを得た。
【図１】
0005613431.tif 000004
【図２】
0005613431.tif 000005
【図３】
0005613431.tif 000006
【図４】
0005613431.tif 000007
【図５】
0005613431.tif 000008
【図６】
0005613431.tif 000009
【図７】
0005613431.tif 000010
【図８】
0005613431.tif 000011
【図９】
0005613431.tif 000012
【図１０】
0005613431.tif 000013